(57)【要約】【課題】着色の少ない樹脂成形体を得ることができるセルロースアシレートの製造方法の提供。【解決手段】セルロースを、硫酸及びスルホン酸よりなる群から選ばれる少なくとも１種の触媒Ａと、前記触媒Ａ以外の無機酸よりなる群から選ばれる少なくとも１種の触媒Ｂとの存在下でアシル化する工程を有するセルロースアシレートの製造方法。【選択図】なし【特許請求の範囲】
【請求項１】
セルロースを、硫酸及びスルホン酸よりなる群から選ばれる少なくとも１種の触媒Ａと、前記触媒Ａ以外の無機酸よりなる群から選ばれる少なくとも１種の触媒Ｂとの存在下でアシル化する工程を有する
セルロースアシレートの製造方法。
【請求項２】
前記触媒Ｂが、塩化水素及び臭化水素よりなる群から選ばれる少なくとも１種の化合物である請求項１に記載のセルロースアシレートの製造方法。
【請求項３】
請求項１又は請求項２に記載されたセルロースアシレートの製造方法により得られたセルロースアシレートを含む樹脂組成物を調製する工程を有する樹脂組成物の製造方法。
【請求項４】
請求項３に記載の樹脂組成物の製造方法により得られた樹脂組成物を成形する工程を有する樹脂成形体の製造方法。
【発明の詳細な説明】
【技術分野】
【０００１】
本発明は、セルロースアシレートの製造方法、樹脂組成物の製造方法、及び、樹脂成形体の製造方法に関する。
【背景技術】
【０００２】
従来、熱可塑性樹脂としては種々のものが提供され、各種用途に使用されている。例えば、家電製品、自動車等の各種部品、事務機器、電子電気機器等の筐体などに、熱可塑性樹脂が使用されている。
近年では、熱可塑性樹脂として植物由来の樹脂が利用されており、従来から知られている植物由来の樹脂の一つにセルロースアシレートがある。
【０００３】
例えば、特許文献１には、「酸性水溶液中加熱して低分子量化したセルロースを分子量が変化しない温和な条件で誘導体化した後、含水もしくは無水有機溶媒中で再沈殿させて分子量の異なる成分を分別することを特徴とする重合度が５乃至４００で、重量平均分子量／数平均分子量の比が３以下の分子量分布の狭い低分子量セルロース誘導体の製法。」が開示されている。
【０００４】
また、特許文献２には、「セルロース含有量を１００重量部とするセルロース原料を酢酸で活性化及び前処理したものと、前記セルロースの乾燥重量に対し０．５〜４０重量部の重硫酸リチウム、重硫酸ナトリウム又は重硫酸カリウムから選ばれた重硫酸塩触媒とを、アセチル化に適した温度で反応させる工程を含んで成る酢酸セルロースの製造方法。」が開示されている。
【先行技術文献】
【特許文献】
【０００５】
【特許文献１】特開昭６２−１９５３９５号公報
【特許文献２】特開平９−１８８７０２号公報
【発明の概要】
【発明が解決しようとする課題】
【０００６】
本発明が解決しようとする課題は、触媒として硫酸単独の存在下で、セルロースをアシル化する場合に比べ、着色の少ない樹脂成形体を得ることができるセルロースアシレートの製造方法、樹脂組成物の製造方法、及び、樹脂成形体の製造方法を提供することである。
【課題を解決するための手段】
【０００７】
上記課題は、以下の手段により解決される。
【０００８】
請求項１に係る発明は、
セルロースを、硫酸及びスルホン酸よりなる群から選ばれる少なくとも１種の触媒Ａと、前記触媒Ａ以外の無機酸よりなる群から選ばれる少なくとも１種の触媒Ｂとの存在下でアシル化する工程を有するセルロースアシレートの製造方法である。
【０００９】
請求項２に係る発明は、
前記触媒Ｂが、塩化水素及び臭化水素よりなる群から選ばれる少なくとも１種の化合物である請求項１に記載のセルロースアシレートの製造方法である。
【００１０】
請求項３に係る発明は、
請求項１又は請求項２に記載されたセルロースアシレートの製造方法により得られたセルロースアシレートを含む樹脂組成物を調製する工程を有する樹脂組成物の製造方法である。
【００１１】
請求項４に係る発明は、
請求項３に記載の樹脂組成物の製造方法により得られた樹脂組成物を成形する工程を有する樹脂成形体の製造方法である。
【発明の効果】
【００１２】
請求項１に係る発明によれば、触媒として硫酸単独の存在下で、セルロースをアシル化する場合に比べ、着色の少ない樹脂成形体を得ることができるセルロースアシレートの製造方法が提供される。
請求項２に係る発明によれば、触媒Ｂとして塩酸及び臭化水素酸以外の無機酸を使用した場合に比べ、着色のより少ない樹脂成形体を得ることができるセルロースアシレートの製造方法が提供される。
請求項３に係る発明によれば、触媒として硫酸単独の存在下で、セルロースをアシル化する場合に比べ、着色の少ない樹脂成形体を得ることができる樹脂組成物の製造方法が提供される。
請求項４に係る発明によれば、触媒として硫酸単独の存在下で、セルロースをアシル化する場合に比べ、着色の少ない樹脂成形体を得ることができる樹脂成形体の製造方法が提供される。
【発明を実施するための形態】
【００１３】
以下、本発明の一例である実施形態について説明する。
【００１４】
［セルロースアシレートの製造方法］
本実施形態に係るセルロースアシレートの製造方法は、セルロースを、硫酸及びスルホン酸よりなる群から選ばれる少なくとも１種の触媒Ａと、前記触媒Ａ以外の無機酸よりなる群から選ばれる少なくとも１種の触媒Ｂとの存在下でアシル化する工程（以下「アシル化工程」とも称する）を有する。
【００１５】
本実施形態に係るセルロースアシレートの製造方法では、上記工程を有することで、着色の少ない樹脂成形体が得られるセルロースアシレートの製造が実現される。その理由は、次の通り推測される。
【００１６】
セルロースは剛直な化学構造であり、かつ分子内及び分子間水素結合力が強いことから極めて高い弾性率と耐熱性を有する一方、熱流動性がほとんどないため、プラスチックとしてはあまり用いられていない。
そこで、セルロースに置換基（特にアシル基）をつけることにより、可塑性を付与し、融点を低下させることで熱流動性を向上し、プラスチックとして利用可能になった。
セルロースのアシル化には、酸触媒が用いられる。セルロースのアシル化に、硫酸又はスルホン酸（触媒Ａ）を用いた場合、目標物に残留した触媒Ａが高温でセルロースの主鎖を分解するため、そのままでは、熱安定性が低下し、低着色であるセルロースアシレートの成形体が得られない。また、アルカリ性安定化剤を添加することでセルロースアシレートの成形を実現できるが、安定化剤の影響でセルロースアシレートの成形体において着色が生じる。
【００１７】
セルロースのアシル化時の触媒（以下「アシル化触媒」とも称する）として、硫酸及びスルホン酸よりなる群から選ばれる少なくとも１種の触媒Ａと、前記触媒Ａ以外の無機酸よりなる群から選ばれる少なくとも１種の触媒Ｂとを併用することにより、触媒Ａの使用量を抑えてもアシル化が十分進行するとともに、触媒Ａの残留量を低減したセルロースアシレートが得られる。その結果、このセルロースエステルを樹脂成形体に使用すると、着色の少ない樹脂成形体が得られる。
【００１８】
以上から、本実施形態に係るセルロースアシレートの製造方法では、着色の少ない樹脂成形体を得られるセルロースアシレートの製造が実現されると推測される。
【００１９】
また、本実施形態に係るセルロースアシレートの製造方法によれば、セルロースのアシル化に、硫酸又はスルホン酸（触媒Ａ）を用いるため、セルロースアシレートの分子量分布を狭くなる。
【００２０】
以下、本実施形態に係るセルロースアシレートの製造方法の詳細について説明する。
【００２１】
本実施形態に係るセルロースアシレートの製造方法における好ましい態様として、脱アシル化工程において、脱アシル化だけでなく、解重合も行う態様を、第１実施形態に係るセルロースアシレートの製造方法とし、また、アシル化工程において、重合度１００以上３５０以下のセルロースを用いる態様を、第２実施形態に係るセルロースアシレートの製造方法として、詳細に説明するが、本実施形態がこれらに限定されないことは言うまでもない。
【００２２】
（第１実施形態）
第１実施形態に係るセルロースアシレートの製造方法は、例えば、セルロースを、硫酸及びスルホン酸よりなる群から選ばれる少なくとも１種の触媒Ａと、前記触媒Ａ以外の無機酸よりなる群から選ばれる少なくとも１種の触媒Ｂとの存在下でアシル化する工程（以下「第１アシル化工程」とも称する）を有する。
【００２３】
＜第１アシル化工程＞
第１アシル化工程では、触媒Ａ及び触媒Ｂの存在下で、セルロースをアシル化する。
具体的には、第１アシル化工程では、例えば、触媒Ａ、触媒Ｂ、アシル化剤、及び、アシル化溶媒を含む溶液にセルロースを浸漬又は分散させた状態で、撹拌しながら、セルロースをアシル化する。なお、触媒Ａ（又は触媒Ａの水溶液）、触媒Ｂ（又は触媒Ｂの水溶液）、アシル化剤、及び、アシル化溶媒を含む溶液にセルロースを浸漬又は分散させてもよいし、アシル化溶媒にセルロースを浸漬又は分散させた溶液に、触媒Ａ（又は触媒Ａの水溶液）、触媒Ｂ（又は触媒Ｂの水溶液）及びアシル化剤を添加してもよい。
【００２４】
アシル化の対象となるセルロースとしては、高分子量のセルロース（例えば重合度１，０００以上１万以下のセルロース）である。高分子量のセルロースとしては、例えば、木材パルプ（針葉樹パルプ、広葉樹パルプ）、コットンリンターパルプ等の種々の原料セルロースを使用する。また、高分子量のセルロースとしては、市販のセルロースを使用してもよい。高分子量のセルロースの市販品としては、例えば、日本製紙（株）製のＫＣフロックＷ５０、Ｗ１００、Ｗ２００、Ｗ３００Ｇ、Ｗ４００Ｇ、Ｗ−１００Ｆ、Ｗ６０ＭＧ、Ｗ−５０ＧＫ、Ｗ−１００ＧＫ、ＮＤＰＴ、ＮＤＰＳ、ＬＮＤＰ、ＮＳＰＰ−ＨＲ等が挙げられる。
なお、アシル化の対象となるセルロースには、通常、原料（パルプ）を由来とするヘミセルロース等の異成分も含むことがある。このため、本願明細書では、用語「セルロース」は、ヘミセルロース等の異成分を含むことも意味する。
【００２５】
アシル化の対象となるセルロースには、活性化処理を施してもよい。活性化処理は、例えば、水を含む活性化剤を用いて、セルロースを処理する方法（活性化剤をセルロースに噴霧する方法、セルロースを活性化剤に浸漬する方法等）である。活性化剤はアシル化溶媒を使用してもよい。具体的には、活性化処理としては、１）セルロースと水とを混合し、セルロースを濾過した後、セルロースとアシル化溶媒とを混合し、セルロースを濾過する方法、２）水及びアシル化溶媒の混合液（例えば水量が０質量％を超え５０質量％以下の混合液）とセルロースとを混合し、セルロースを濾過する方法等が挙げられる。
【００２６】
なお、活性化処理の温度は、例えば、０℃以上１００℃以下（好ましくは１０℃以上４０℃以下）である。
活性化処理の時間（２回処理するときは合計の時間）は、例えば、０．１時間以上２０時間以下（好ましくは１時間以上１５時間以下）である。
【００２７】
触媒Ａとしては、硫酸及びスルホン酸よりなる群から選ばれる少なくとも１種の化合物が適用され、得られるセルロースアシレートの分子量分布の狭分布化及び置換度の均質化の観点から、硫酸であることが好ましい。
スルホン酸としては、フルオロスルホン酸等の無機スルホン酸、及び、メタンスルホン酸等の有機スルホン酸が挙げられるが、有機スルホン酸が好ましい。
有機スルホン酸としては、アルカンスルホン酸及びアレーンスルホン酸が挙げられる。
アルカンスルホン酸としては、炭素数１以上４以下のアルカンスルホン酸であることが好ましく、メタンスルホン酸、トリフルオロメタンスルホン酸、エタンスルホン酸、プロパンスルホン酸、ブタンスルホン酸、及び、ノナフルオロブタンスルホン酸よりなる群から選ばれた化合物であることがより好ましく、メタンスルホン酸であることが更に好ましい。
アレーンスルホン酸としては、炭素数６以上１２以下のアレーンスルホン酸であることが好ましく、ベンゼンスルホン酸、又は、トルエンスルホン酸であることがより好ましい。
触媒Ａは、１種単独で使用しても、２種以上を併用してもよいが、１種単独で使用することが好ましい。
【００２８】
触媒Ｂとしては、前記触媒Ａ以外の無機酸よりなる群から選ばれる少なくとも１種の化合物が適用され、得られる樹脂成形体の強度及び着色の観点から、塩化水素及び臭化水素よりなる群から選ばれる少なくとも１種の化合物であることが好ましい。
触媒Ｂとしては、硫酸及びスルホン酸以外の無機酸であればよいが、塩化水素、臭化水素、ヨウ化水素、及び、過塩素酸が好ましく挙げられる。
また、前記第１アシル化工程において触媒Ｂを使用する際、取扱いの簡便性から、触媒Ｂの水溶液として使用することが好ましい。
触媒Ｂは、１種単独で使用しても、２種以上を併用してもよいが、１種単独で使用することが好ましい。
【００２９】
触媒Ａの使用量は、分子量分布の狭分布化及び置換度の均質化の観点から、セルロースに対する質量比で、１質量％以上２０質量％以下が好ましく、２質量％以上１５質量％以下がより好ましく、３質量％以上１０質量％以下が特に好ましい。
触媒Ｂの使用量は、得られる樹脂成形体の強度及び着色の観点から、セルロースに対する質量比で、０．１質量％以上１５質量％以下が好ましく、０．５質量％以上１０質量％以下がより好ましく、１質量％以上８質量％以下が特に好ましい。
触媒Ａ及び触媒Ｂの総使用量は、得られる樹脂成形体の強度及び着色の観点から、セルロースに対する質量比で、３質量％以上２５質量％以下が好ましく、５質量％以上２０質量％以下がより好ましく、５質量％以上１５質量％以下が特に好ましい。
触媒Ａと触媒Ｂとの質量比は、得られる樹脂成形体の強度及び着色の観点から、アシル化工程における触媒Ａの質量ＭＡ、及び、触媒Ｂの質量ＭＢとした場合、ＭＡ／ＭＢの値が、０．２以上５以下であることが好ましく、０．５以上３以下であることがより好ましく、１以上２以下であることが特に好ましい。
【００３０】
アシル化剤としては、アシル基を有する化合物が挙げられる。具体的には、アシル化剤としては、アルキルカルボン酸無水物（例えば、無水酢酸、無水プロピオン酸、無水酪酸、及び、無水吉草酸等の直鎖状又は分岐鎖状で炭素数２以上６以下のアルキルカルボン酸無水物）、有機酸ハライド（例えば、酢酸クロライド、プロピオン酸クロライド、及び、酪酸クロライド等）が好適に挙げられる。中でも、アシル化剤としては、アルキルカルボン酸無水物を使用することが特に好ましい。
アシル化剤としては、アシル化で得たいセルロースアシレートの種類に応じて選択される。例えば、セルロースアセテートを得る場合は、アシル化剤として無水酢酸を適用する。また、セルロースアセテートプロピオネートを得る場合は、アシル化剤として、無水酢酸及び無水プロピオン酸の２種を適用する。
なお、アシル化剤は、１種単独で使用してもよいし、２種以上併用してもよい。
【００３１】
得られるセルロースアシレートの置換度は、第１アシル化工程で使用するアシル化剤の量に応じ、適宜調整される。
例えば、第１アシル化工程において置換度３のセルロースアシレート（セルローストリアシレート）を得たい場合、アシル化剤の量は、セルロースの水酸基に対するモル比で、１倍以上５倍以下が好ましく、１．１倍以上３倍以下がより好ましい。
【００３２】
アシル化溶媒（第１アシル化工程に用いる溶媒）としては、特に制限はないが、アルキルカルボン酸（例えば、ギ酸、酢酸、プロピオン酸、酪酸、イソ酪酸、及び、吉草酸等の直鎖状又は分岐鎖状で炭素数１以上６以下のアルキルカルボン酸）、及び、水が好適に挙げられる。
これらの中でも、アシル化溶媒の残留量低減の観点から、アシル化溶媒としては、ギ酸、又は、酢酸を少なくとも含むことが好ましく、酢酸を少なくとも含むことが特に好ましい。
また、第１アシル化工程において使用するアシル化溶媒のうちの８０質量％以上がアルキルカルボン酸であることが好ましく、アシル化溶媒のうちの９０質量％以上がアルキルカルボン酸であることがより好ましい。
なお、アシル化溶媒は、１種単独で使用してもよいし、２種以上併用してもよい。
【００３３】
アシル化溶媒量は、収率向上の観点から、セルロースに対する質量比で、１倍以上２０倍以下が好ましく、３倍以上８倍以下がより好ましい。
【００３４】
第１アシル化工程における解重合は、使用するセルロースの分子量（重合度）を小さくすればよい。中でも、第１アシル化工程は、解重合により高分子量のセルロースを低分子量化し、重合度が１００以上３５０以下のセルロースアシレートを得る工程であることが好ましい。
高分子量のセルロースは、例えば、重合度６００以上１万以下のセルロースであり、上述したセルロースが挙げられる。
【００３５】
第１アシル化工程の好適な条件としては、例えば、次の通りである。
温度：例えば、１０℃以上４５℃以下（好ましくは１５℃以上４０℃以下）
時間：例えば、０．５時間以上１０時間以下（好ましくは１時間以上５時間以下）である。
【００３６】
第１アシル化工程後、セルロースアシレートを含む溶液に水を加え、セルロースアシレートを析出、濾過した後、乾燥することで、目的とする粉末状のセルロースアシレートが得られる。
【００３７】
また、濾過したセルロースアシレートを中和処理する工程、中和処理したセルロースアシレートを水等で洗浄する工程等を実施した後、乾燥して、目的とする粉末状のセルロースアシレートを得ることがよい。
ここで、中和処理は、例えば、アルキルカルボン酸（例えば、ギ酸、酢酸、プロピオン酸、酪酸、イソ酪酸、及び、吉草酸等の直鎖状又は分岐鎖状で炭素数１以上６以下のアルキルカルボン酸）の金属塩（Ｎａ等の周期律表第１族元素、Ｃａ等の周期律表第２族元素等の金属塩）を用いて実施することがよい。
【００３８】
＜脱アシル化・解重合工程＞
第１実施形態に係るセルロースアシレートの製造方法は、第１アシル化工程後、目的とする置換度及び分子量に調整するため、脱アシル化・解重合工程を有していてもよい。
脱アシル化・解重合工程は、脱アシル化・解重合（加水分解又はケン化）により、第１アシル化工程でアシル化したセルロース（以下「一次セルロースアシレート」とも称する）の置換度及び重合度を調整し、目的とする置換度及び重合度のセルロースアシレート（以下「二次セルロースアシレート」とも称する）を得る工程である。
【００３９】
脱アシル化・解重合工程では、酸及び水により、セルロースアシレートにおける一部のアシル基が脱離し、分子主鎖も解重合される。
具体的には、脱アシル・解重合工程では、例えば、第１アシル化工程を経た液（一次セルロースアシレート、触媒Ａ、触媒Ｂ、アシル化剤、及び、アシル化溶媒を含む液）に酢酸水溶液を添加することにより、脱アシル化・解重合が進行し、二次セルロースアシレートが得られる。
【００４０】
脱アシル化・解重合工程に使用する一次セルロースアシレートは、アシル化工程を経た液から、一次セルロースアシレートを析出及び濾過して得た（必要に応じて、洗浄、乾燥等も実施して得た）、粉末状の一次セルロースアシレートを使用してもよいが、第１アシル化工程を経た液をそのまま使用したほうが好ましい。
脱アシル化溶媒としては、水及び酢酸を含むことが好ましい。
【００４１】
脱アシル・解重合工程において、水の量は、所望のセルロースアシレートの置換度に応じて選択されるが、一次セルロースアシレート（アシル化工程でアシル化したセルロース）に対する質量比で、１０質量％以上３００質量％以下が好ましく、５０質量％以上２００質量％以下がより好ましい。
【００４２】
脱アシル化・解重合溶媒としての酢酸の量は、樹脂成形体の着色抑制の観点から、セルロースに対する質量比で、１倍以上２０倍以下がより好ましく、３倍以上１０倍以下がさらに好ましい。
【００４３】
脱アシル化・解重合工程の好適な条件としては、得たい二次セルロースアシレートの置換度および分子量に応じて選択されるが、例えば、次の通りである。
温度：例えば、１５℃以上９０℃以下（好ましくは２０℃以上８０℃以下）
時間：例えば、１時間以上１００時間以下（好ましくは２時間以上４８時間以下）である。
【００４４】
（第２実施形態）
第２実施形態に係るセルロースアシレートの製造方法は、例えば、重合度が１００以上３５０以下のセルロースを、硫酸及びスルホン酸よりなる群から選ばれる少なくとも１種の触媒Ａと、前記触媒Ａ以外の無機酸よりなる群から選ばれる少なくとも１種の触媒Ｂとの存在下でアシル化する工程（以下「第２アシル化工程」とも称する）を有する。
【００４５】
第２実施形態に係るセルロースアシレートの製造方法では、セルロースとして重合度が１００以上３５０以下のセルロースを使用し、かつ、解重合を行ってもよいし、行わなくともよい以外は、第２アシル化工程を第１実施形態の第１アシル化工程と同様に実施する。ただし、第２アシル化工程では、第１実施形態の第１アシル化工程において、１）アシル化工程の反応温度を４０℃以下とすることがよい。
【００４６】
なお、第２アシル化工程後、セルロースアシレートを含む溶液に水を加え、セルロースアシレートを析出、濾過した後、乾燥することで、目的とする粉末状のセルロースアシレートが得られる。
また、濾過したセルロースアシレートを中和処理する工程、中和処理したセルロースアシレートを水等で洗浄する工程等を実施した後、乾燥して、目的とする粉末状のセルロースアシレートを得ることがよい。
【００４７】
ここで、第２実施形態に係るセルロースアシレートの製造方法では、必要に応じて、第２アシル化工程前に、塩酸の存在下で、高分子量のセルロースから重合度が１００以上３５０以下のセルロースを得る工程（以下「解重合工程」とも称する）、第２アシル化工程後に、アシル化したセルロースを脱アシル化する工程（以下「第２脱アシル化工程」とも称する）等を実施してもよい。
【００４８】
また、第２実施形態に係るセルロースアシレートの製造方法は、第２アシル化工程後、目的とする置換度に調整するため、脱アシル化工程を有していてもよい。
第２実施形態における脱アシル化工程は、一次セルロースアシレートとして、第１アシル化工程を経たものの代わりに、第２アシル化工程を経たものを用いる以外は、同様である。
【００４９】
＜解重合工程＞
解重合工程は、解重合により高分子量のセルロースを低分子量化し、目的とする分子量のセルロース（重合度が１００以上３５０以下のセルロース）を得る工程である。
具体的には、解重合工程では、例えば、塩酸、溶媒（水、酢酸等の溶媒）を含む溶液に高分子量のセルロースを浸漬又は分散させた状態で、撹拌しながら、高分子量のセルロースを解重合する。なお、塩酸及び溶媒を含む溶液（例えば塩酸水溶液）にセルロースを浸漬又は分散させてもよいし、溶媒を含む溶液にセルロースを浸漬又は分散させた後、塩酸（又は塩酸水溶液）を添加してもよい。
【００５０】
高分子量のセルロースは、例えば、重合度１，０００以上１万以下のセルロースであり、第１実施形態の第１アシル化工程で説明したセルロースが挙げられる。
【００５１】
解重合工程において、塩酸（ＨＣｌ）量は、分子量制御の観点から、高分子量のセルロースに対する質量比で、１質量％以上１００質量％以下が好ましく、５質量％以上５５質量％以下がより好ましい。
【００５２】
解重合工程の好適な条件としては、得たいセルロースの重合度に応じて選択されるが、例えば、次の通りである。
温度：例えば、５０℃以上１００℃以下（好ましくは６０℃以上９５℃以下）
時間：例えば、０．１時間以上１０時間以下（好ましくは０．５時間以上５時間以下）である。
【００５３】
解重合工程後、目的とする重合度のセルロースを含む溶液に、析出及び濾過して（必要に応じて、洗浄、乾燥等も実施して）得た、粉末状のセルロースを得る。
【００５４】
以上説明した本実施形態に係るセルロースアシレートの製造方法では、アシル化剤の種類に応じて、セルロースモノアセテート、セルロースジアセテート、セルローストリアセテート、セルロースアセテートプロピオネート、セルロースアセテートブチレート等の種々のセルロースアシレートが得られる。
【００５５】
［セルロースアシレート］
以下、本実施形態に係るセルロースアシレートの製造方法で製造されるセルロースアシレート（以下「本実施形態に係るセルロースアシレート」とも称する）の好適な特性について説明する。
【００５６】
本実施形態に係るセルロースアシレートは、重合度１００以上３５０以下、置換度２．０以上２．５以下のセルロースアシレート（特に、セルロースジアセテート）であることが好ましい。この特性を持つセルロースアシレート（特に、セルロースジアセテート）は、溶融温度が低く、透明性の高い。そして、特性を持つセルロースアシレートを樹脂成形体に使用すると、成形性が高く（例えば射出成形性が高く）、強度により優れ、かつ着色のより少ない樹脂成形体が得られる。
ただし、本実施形態に係るセルロースアシレートの特性は、上記特性に限られず、セルロースアシレートの使用目的に応じて選択される。
【００５７】
本実施形態に係るセルロースアシレートの重合度は、溶融温度の低減（成形性の向上）、得られる樹脂成形体の強度向上の観点から、１５０以上３５０以下が好ましく、２００以上３５０以下がより好ましい。
【００５８】
ここで、重合度は、以下の手順で重量平均分子量から求める。
まず、セルロースアシレートの重量平均分子量を、ジメチルアセトアミド／塩化リチウム＝９０／１０溶液を用い、ゲルパーミエーションクロマトグラフィ装置（ＧＰＣ装置：東ソー社製、ＨＬＣ−８３２０ＧＰＣ、カラム：ＴＳＫｇｅｌα−Ｍ）にてポリスチレン換算で測定する。
次いで、セルロースアシレートの構成単位分子量で割ることで、セルロースアシレートの重合度を求める。なお、例えば、セルロースアシレートの置換基がアセチル基の場合、構成単位分子量は、置換度が２．４のとき２６３、置換度が２．９のとき２８４となる
【００５９】
本実施形態に係るセルロースアシレートの置換度は、溶融温度の低減（成形性の向上）、得られる樹脂成形体の強度向上の観点から、２．１以上２．５以下が好ましく、２．２以上２．５以下がより好ましい。
【００６０】
ここで、置換度とは、セルロースが有する水酸基がアシル基により置換されている程度を示す指標である。つまり、置換度は、セルロースアシレートのアシル化の程度を示す指標となる。具体的には、置換度は、セルロースアシレートのＤ−グルコピラノース単位に３個ある水酸基がアシル基で置換された置換個数の分子内平均を意味する。
そして、置換度は、１Ｈ−ＮＭＲ（ＪＭＮ−ＥＣＡ／ＪＥＯＬ  ＲＥＳＯＮＡＮＣＥ社製）にて、セルロース由来水素とアシル基由来ピークの積分比から測定する。
【００６１】
本実施形態に係るセルロースアシレートは、樹脂成形体形成用の樹脂、フィルター、衣類等に利用される。
【００６２】
［樹脂組成物］
以下、本実施形態に係るセルロースアシレートを使用した樹脂組成物（以下「本実施形態に係る樹脂組成物」とも称する）について説明する。
【００６３】
本実施形態に係る樹脂組成物は、本実施形態に係るセルロースアシレートを含む。本実施形態に係る樹脂組成物は、必要に応じて、可塑剤、その他の成分等を含んでもよい。
【００６４】
なお、可塑剤の含有量は、樹脂組成物全体に占めるセルロースアシレートの比率が前述の範囲となる量とすることが好ましい。より具体的には、樹脂組成物全体に占める可塑剤の比率は１５質量％以下が好ましく、１０質量％以下がより好ましく、５質量％以下がさらに好ましい。可塑剤の比率が上記範囲であることにより、弾性率がより高くなり、耐熱性もより高くなる。また、可塑剤のブリードも抑制される。
【００６５】
＜可塑剤＞
可塑剤としては、例えば、アジピン酸エステル含有化合物、ポリエーテルエステル化合物、セバシン酸エステル化合物、グリコールエステル化合物、酢酸エステル、二塩基酸エステル化合物、リン酸エステル化合物、フタル酸エステル化合物、樟脳、クエン酸エステル、ステアリン酸エステル、金属石鹸、ポリオール、ポリアルキレンオキサイド等が挙げられる。
これらの中でも、アジピン酸エステル含有化合物、ポリエーテルエステル化合物が好ましく、アジピン酸エステル含有化合物がより好ましい。
【００６６】
−アジピン酸エステル含有化合物−
アジピン酸エステル含有化合物（アジピン酸エステルを含む化合物）とは、アジピン酸エステル単独の化合物、又は、アジピン酸エステルとアジピン酸エステル以外の成分（アジピン酸エステルとは異なる化合物）との混合物であることを示す。但し、アジピン酸エステル含有化合物は、アジピン酸エステルを全成分に対して５０質量％以上で含むことがよい。
【００６７】
アジピン酸エステルとしては、例えば、アジピン酸ジエステル、アジピン酸ポリエステルが挙げられる。具体的には、下記一般式（ＡＥ−１）で示されるアジピン酸ジエステル、及び下記一般式（ＡＥ−２）で示されるアジピン酸ポリエステル等が挙げられる。
【００６８】
【化１】
2018024805.tif 000002
【００６９】
一般式（ＡＥ−１）及び（ＡＥ−２）中、ＲＡＥ１及びＲＡＥ２は、それぞれ独立に、アルキル基、又はポリオキシアルキル基［−（ＣｘＨ２Ｘ−Ｏ）ｙ−ＲＡ１］（但し、ＲＡ１はアルキル基を、ｘは１以上１０以下の整数を、ｙは１以上１０以下の整数を、表す。）を表す。
ＲＡＥ３は、アルキレン基を表す。
ｍ１は、１以上２０以下の整数を表す。
ｍ２は、１以上１０以下の整数を表す。
【００７０】
一般式（ＡＥ−１）及び（ＡＥ−２）中、ＲＡＥ１及びＲＡＥ２が表すアルキル基は、炭素数１以上６以下のアルキル基が好ましく、炭素数１以上４以下のアルキル基がより好ましい。ＲＡＥ１及びＲＡＥ２が表すアルキル基は、直鎖状、分岐状、環状のいずれでもよいが、直鎖状、分岐状が好ましい。
一般式（ＡＥ−１）及び（ＡＥ−２）中、ＲＡＥ１及びＲＡＥ２が表すポリオキシアルキル基［−（ＣｘＨ２Ｘ−Ｏ）ｙ−ＲＡ１］において、ＲＡ１が表すアルキル基は、炭素数１以上６以下のアルキル基が好ましく、炭素数１以上４以下のアルキル基がより好ましい。ＲＡ１が表すアルキル基は、直鎖状、分岐状、環状のいずれでもよいが、直鎖状、分岐状が好ましい。
【００７１】
一般式（ＡＥ−２）中、ＲＡＥ３が表すアルキレン基は、炭素数１以上６以下のアルキレン基が好ましく、炭素数１以上４以下のアルキレン基がより好ましい。アルキレン基は、直鎖状、分岐状、環状のいずれでもよいが、直鎖状、分岐状が好ましい。
【００７２】
一般式（ＡＥ−１）及び（ＡＥ−２）中、各符号が表す基は、置換基で置換されていてもよい。置換基としては、アルキル基、アリール基、ヒドロキシル基等が挙げられる。
【００７３】
アジピン酸エステルの分子量（又は重量平均分子量）は、２００以上５０００以下が好ましく、３００以上２０００以下がより好ましい。なお、重量平均分子量は、前述のセルロースアシレートの重量平均分子量の測定方法に準拠して測定された値である。
【００７４】
以下、アジピン酸エステル含有化合物の具体例を示すが、これに限られるわけではない。
【００７５】
【化２】
2018024805.tif 000003
【００７６】
−ポリエーテルエステル化合物−
ポリエーテルエステル化合物として具体的には、例えば、一般式（ＥＥ）で表されるポリエーテルエステル化合物が挙げられる。
【００７７】
【化３】
2018024805.tif 000004
【００７８】
一般式（ＥＥ）中、ＲＥＥ１及びＲＥＥ２はそれぞれ独立に、炭素数２以上１０以下のアルキレン基を表す。ＡＥＥ１及びＡＥＥ２はそれぞれ独立に、炭素数１以上６以下のアルキル基、炭素数６以上１２以下のアリール基、又は、炭素数７以上１８以下のアラルキル基を表す。ｍは、１以上の整数を表す。
【００７９】
一般式（ＥＥ）中、ＲＥＥ１が表すアルキレン基としては、炭素数３以上１０以下のアルキレン基が好ましく、炭素数３以上６以下のアルキレン基がより好ましい。ＲＥＥ１が表すアルキレン基は、直鎖状、分岐状、及び環式のいずれであってもよいが、直鎖状が好ましい。
ＲＥＥ１が表すアルキレン基の炭素数を３以上にすると、樹脂組成物の流動性の低下が抑制され、熱可塑性が発現しやすくなる。ＲＥＥ１が表すアルキレン基の炭素数を１０以下又はＲＥＥ１が表すアルキレン基を直鎖状にすると、セルロースアシレートとの親和性が高まりやすくなる。このため、ＲＥＥ１が表すアルキレン基を直鎖状とし、且つ炭素数を上記範囲とすると、樹脂組成物の成形性が向上する。
これら観点から、特に、ＲＥＥ１が表すアルキレン基は、ｎ−ヘキシレン基（−（ＣＨ２）６−）が好ましい。つまり、ポリエーテルエステル化合物は、ＲＥＥ１としてｎ−ヘキシレン基（−（ＣＨ２）６−）を表す化合物であることが好ましい。
【００８０】
一般式（ＥＥ）中、ＲＥＥ２が表すアルキレン基としては、炭素数３以上１０以下のアルキレン基が好ましく、炭素数３以上６以下のアルキレン基がより好ましい。ＲＥＥ２が表すアルキレン基は、直鎖状、分岐状、及び環式のいずれであってもよいが、直鎖状が好ましい。
ＲＥＥ２が表すアルキレン基の炭素数を３以上にすると、樹脂組成物の流動性の低下が抑制され、熱可塑性が発現しやすくなる。ＲＥＥ２が表すアルキレン基の炭素数を１０以下又はＲＥＥ２が表すアルキレン基を直鎖状にすると、セルロースアシレートとの親和性が高まりやすくなる。このため、ＲＥＥ２が表すアルキレン基を直鎖状とし、且つ炭素数を上記範囲とすると、樹脂組成物の成形性が向上する。
これら観点から、特に、ＲＥＥ２が表すアルキレン基は、ｎ−ブチレン基（−（ＣＨ２）４−）が好ましい。つまり、ポリエーテルエステル化合物は、ＲＥＥ２としてｎ−ブチレン基（−（ＣＨ２）４−）を表す化合物であることが好ましい。
【００８１】
一般式（ＥＥ）中、ＡＥＥ１、及びＡＥＥ２が表すアルキル基は、炭素数１以上６以下のアルキル基であり、炭素数２以上４以下のアルキル基がより好ましい。ＡＥＥ１、及びＡＥＥ２が表すアルキル基は、直鎖状、分岐状、及び環式のいずれであってもよいが、分岐状が好ましい。
ＡＥＥ１、及びＡＥＥ２が表すアリール基は、炭素数６以上１２以下のアリール基であり、フェニル基、ナフチル基等の無置換アリール基、又はｔ−ブチルフェニル基、ヒドロキシフェニル基等の置換フェニル基が挙げられる。
ＡＥＥ１、及びＡＥＥ２が表すアラルキル基としては、−ＲＡ−Ｐｈで示される基である。ＲＡは、直鎖状又は分岐状の炭素数１以上６以下（好ましくは炭素数２以上４以下）のアルキレン基を表す。Ｐｈは、無置換フェニル基、又は直鎖状若しくは分岐状の炭素数１以上６以下（好ましくは炭素数２以上６以下）のアルキル基で置換された置換フェニル基を表す。アラルキル基として具体的には、例えば、ベンジル基、フェニルメチル基（フェネチル基）、フェニルプロピル基、フェニルブチル基等の無置換アラルキル基、又はメチルベンジル基、ジメチルベンジル基、メチルフェネチル基等の置換アラルキル基が挙げられる。
【００８２】
ＡＥＥ１、及びＡＥＥ２の少なくとも一方は、アリール基又はアラルキル基を表すことが好ましい。つまり、ポリエーテルエステル化合物は、ＡＥＥ１、及びＡＥＥ２の少なくとも一方としてアリール基（好ましくはフェニル基）又はアラルキル基を表す化合物であることが好ましく、ＡＥＥ１、及びＡＥＥ２の双方としてアリール基（好ましくはフェニル基）又はアラルキル基を表す化合物であることが好ましい。
【００８３】
次に、ポリエーテルエステル化合物の特性について説明する。
【００８４】
ポリエーテルエステル化合物の重量平均分子量（Ｍｗ）は、４５０以上６５０以下が好ましく、５００以上６００以下がより好ましい。
重量平均分子量（Ｍｗ）を４５０以上にすると、ブリード（析出する現象）し難くなる。重量平均分子量（Ｍｗ）を６５０以下にすると、セルロースアシレートとの親和性が高まりやすくなる。このため、重量平均分子量（Ｍｗ）を上記範囲にすると、樹脂組成物の成形性が向上する。
なお、ポリエーテルエステル化合物の重量平均分子量（Ｍｗ）は、ゲルパーミエーションクロマトグラフ（ＧＰＣ）により測定される値である。具体的には、ＧＰＣによる分子量測定は、測定装置として東ソー（株）製、ＨＰＬＣ１１００を用い、東ソー（株）製カラム・ＴＳＫｇｅｌ  ＧＭＨＨＲ−Ｍ＋ＴＳＫｇｅｌ  ＧＭＨＨＲ−Ｍ（７．８ｍｍＩ．Ｄ．３０ｃｍ）を使用し、クロロホルム溶媒で行う。そして、重量平均分子量は、この測定結果から単分散ポリスチレン標準試料により作成した分子量校正曲線を使用して算出する。
【００８５】
ポリエーテルエステル化合物の２５℃における粘度は、３５ｍＰａ・ｓ以上５０ｍＰａ・ｓ以下が好ましく、４０ｍＰａ・ｓ以上４５ｍＰａ・ｓ以下がより好ましい。
粘度を３５ｍＰａ・ｓ以上にすると、セルロースアシレートへの分散性が向上しやすくなる。粘度を５０ｍＰａ・ｓ以下にすると、ポリエーテルエステル化合物の分散の異方性が出現し難くなる。このため、粘度を上記範囲にすると、樹脂組成物の成形性が向上する。
なお、粘度は、Ｅ型粘度計により測定される値である。
【００８６】
ポリエーテルエステル化合物の溶解度パラメータ（ＳＰ値）が、９．５以上９．９以下が好ましく、９．６以上９．８以下がより好ましい。
溶解度パラメータ（ＳＰ値）を９．５以上９．９以下にすると、セルロースアシレートへの分散性が向上しやすくなる。
溶解度パラメータ（ＳＰ値）は、Ｆｅｄｏｒの方法により算出された値である、具体的には、溶解度パラメータ（ＳＰ値）は、例えば、Ｐｏｌｙｍ．Ｅｎｇ．Ｓｃｉ．，ｖｏｌ．１４，ｐ．１４７（１９７４）の記載に準拠し、下記式によりＳＰ値を算出する。
式：ＳＰ値＝√（Ｅｖ／ｖ）＝√（ΣΔｅｉ／ΣΔｖｉ）
（式中、Ｅｖ：蒸発エネルギー（ｃａｌ／ｍｏｌ）、ｖ：モル体積（ｃｍ３／ｍｏｌ）、Δｅｉ：それぞれの原子又は原子団の蒸発エネルギー、Δｖｉ：それぞれの原子又は原子団のモル体積)
なお、溶解度パラメータ（ＳＰ値）は、単位として（ｃａｌ／ｃｍ３）１／２を採用するが、慣行に従い単位を省略し、無次元で表記する。
【００８７】
以下、ポリエーテルエステル化合物の具体例を示すが、これに限られるわけではない。
【００８８】
【化４】
2018024805.tif 000005
【００８９】
（その他の成分）
その他の成分としては、例えば、難燃剤、相溶化剤、酸化防止剤、離型剤、耐光剤、耐候剤、着色剤、顔料、改質剤、ドリップ防止剤、帯電防止剤、加水分解防止剤、充填剤、補強剤（ガラス繊維、炭素繊維、タルク、クレー、マイカ、ガラスフレーク、ミルドガラス、ガラスビーズ、結晶性シリカ、アルミナ、窒化ケイ素、窒化アルミニウム、ボロンナイトライド等）などが挙げられる。これらの成分の含有量は、樹脂組成物全体に対してそれぞれ、０質量％以上５質量％以下であることが好ましい。ここで、「０質量％」とはその他の成分を含まないことを意味する。
【００９０】
（他の樹脂）
本実施形態に係る樹脂組成物は、上記セルロースアシレート以外の他の樹脂を含有していてもよい。但し、他の樹脂は、樹脂組成物全体に占めるセルロースアシレートの比率が前述の範囲となる量とすることが好ましい。
他の樹脂としては、例えば、従来公知の熱可塑性樹脂が挙げられ、具体的には、ポリカーボネート樹脂；ポリプロピレン樹脂；ポリエステル樹脂；ポリオレフィン樹脂；ポリエステルカーボネート樹脂；ポリフェニレンエーテル樹脂；ポリフェニレンスルフィド樹脂；ポリスルホン樹脂；ポリエーテルスルホン樹脂；ポリアリーレン樹脂；ポリエーテルイミド樹脂；ポリアセタール樹脂；ポリビニルアセタール樹脂；ポリケトン樹脂；ポリエーテルケトン樹脂；ポリエーテルエーテルケトン樹脂；ポリアリールケトン樹脂；ポリエーテルニトリル樹脂；液晶樹脂；ポリベンズイミダゾール樹脂；ポリパラバン酸樹脂；芳香族アルケニル化合物、メタクリル酸エステル、アクリル酸エステル、及びシアン化ビニル化合物よりなる群から選ばれる１種以上のビニル単量体を、重合若しくは共重合させて得られるビニル系重合体若しくは共重合体樹脂；ジエン−芳香族アルケニル化合物共重合体樹脂；シアン化ビニル−ジエン−芳香族アルケニル化合物共重合体樹脂；芳香族アルケニル化合物−ジエン−シアン化ビニル−Ｎ−フェニルマレイミド共重合体樹脂；シアン化ビニル−（エチレン−ジエン−プロピレン（ＥＰＤＭ））−芳香族アルケニル化合物共重合体樹脂；塩化ビニル樹脂；塩素化塩化ビニル樹脂；などが挙げられる。これら樹脂は、１種を単独で用いてもよく、２種以上を併用してもよい。
【００９１】
［樹脂組成物の製造方法］
本実施形態の樹脂組成物の製造方法は、本実施形態のセルロースアシレートの製造方法により得られたセルロースアシレートを含む樹脂組成物を調製する工程を有する。
本実施形態に係る樹脂組成物は、例えば、セルロースアシレートと、必要に応じて、可塑剤、その他の成分等と、を少なくとも含む混合物を溶融混練することにより製造される。他に、本実施形態に係る樹脂組成物は、例えば、上記成分を溶剤に溶解することによっても製造される。
溶融混練の手段としては公知の手段が挙げられ、具体的には例えば、二軸押出機、ヘンシェルミキサー、バンバリーミキサー、単軸スクリュー押出機、多軸スクリュー押出機、コニーダ等が挙げられる。
なお、混練の際の温度は、使用するセルロースアシレートの溶融温度に応じて決定すればよいが、熱分解と流動性の点から、例えば、１４０℃以上２４０℃以下が好ましく、１６０℃以上２００℃以下がより好ましい。
【００９２】
［樹脂成形体及びその製造方法］
以下、本実施形態に係る樹脂組成物を使用した樹脂成形体（以下「本実施形態に係る樹脂成形体」とも称する）について説明する。
【００９３】
本実施形態に係る樹脂成形体は、本実施形態に係る樹脂組成物を含む。つまり、本実施形態に係る樹脂成形体は、本実施形態に係る樹脂組成物と同じ組成で構成されている。
本実施形態に係る樹脂成形体の製造方法は、本実施形態の樹脂組成物の製造方法により得られた樹脂組成物を成形する工程を有する。
具体的には、本実施形態に係る樹脂成形体は、本実施形態に係る樹脂組成物を成形して得られる。成形方法は、例えば、射出成形、押し出し成形、ブロー成形、熱プレス成形、カレンダ成形、コーティング成形、キャスト成形、ディッピング成形、真空成形、トランスファ成形などを適用してよい。
【００９４】
本実施形態に係る樹脂成形体の製造方法は、形状の自由度が高い点で、射出成形を行うが好ましい。射出成形については、樹脂組成物を加熱溶融し、金型に流し込み、固化させることで成形体が得られる。射出圧縮成形によって成形してもよい。
射出成形のシリンダ温度は、例えば１４０℃以上２４０℃以下であり、好ましくは１５０℃以上２２０℃以下であり、より好ましくは１６０℃以上２００℃以下である。射出成形の金型温度は、例えば３０℃以上１２０℃以下であり、４０℃以上８０℃以下がより好ましい。射出成形は、例えば、日精樹脂工業製ＮＥＸ５００、日精樹脂工業製ＮＥＸ１５０、日精樹脂工業製ＮＥＸ７００００、東芝機械製ＳＥ５０Ｄ等の市販の装置を用いて行ってもよい。
【００９５】
本実施形態に係る樹脂成形体は、電子・電気機器、事務機器、家電製品、自動車内装材、エンジンカバー、車体、容器などの用途に好適に用いられる。より具体的には、電子・電気機器や家電製品の筐体；電子・電気機器や家電製品の各種部品；自動車の内装部品；ＣＤ−ＲＯＭやＤＶＤ等の収納ケース；食器；飲料ボトル；食品トレイ；ラップ材；フィルム；シート；などである。
【実施例】
【００９６】
以下に実施例を挙げて本発明を更に詳細に説明するが、本発明はこれらの実施例に制限されるものではない。なお、特に断りのない限り「部」は「質量部」を表す。
【００９７】
（実施例１）
〔活性化〕
解重合なしの粉末セルロース（日本製紙（株）製、ＫＣフロックＷ−５０ＧＫ、重合度１，０２０）２００部に蒸留水３，２００部を加え、２時間撹拌した後、一晩（１６時間）浸漬した。減圧ろ過して得たウェットなセルロース４３３部に氷酢酸（９９．５質量％）３，０００部を加え、３時間撹拌した。次に減圧ろ過して酢酸により活性化したセルロース４７６部を得た。
【００９８】
〔トリアセチル化及び脱アセチル化〕
前記酢酸により活性化したセルロース２３８部（固形分：１００部）に氷酢酸１，０００部を加えた。次いで、氷酢酸（９９．５質量％）１，０００部、硫酸（９６質量％）８．１部（７９．３モル当量）及び３６質量％濃塩酸６．０部（５９．２モル当量）の混合液を加え、撹拌機で室温（２４℃、以下同様）にて１時間撹拌した。
反応混合物を冷水（１３℃）で冷却し、撹拌しながら無水酢酸（特級、９７質量％）５００部を滴下した。なお、内温は３５℃以下に調整した。冷浴を撤去し室温（２４℃）にて４時間撹拌し、半透明の白色液体を得た。
撹拌後、反応液を冷水（１０℃）で冷却し、撹拌しながら酢酸１７５部と蒸留水１７５部の混合液を３０分間で滴下し（内温は３５℃以下に調整した）、室温（２４℃）にて３０分間撹拌した。
この反応液を加熱し、７３℃にて６時間撹拌した。
沈殿が見えない半透明の反応液を氷水で急冷し、８，０００部の蒸留水（撹拌）に再沈し、２０分間撹拌してから減圧ろ過した。こうして、白色沈殿を得た。
この白色沈澱を８，０００部の蒸留水に分散し、１５分間撹拌した後減圧ろ過した。この洗浄工程を４回繰り返した。なお、最終の洗浄工程でのろ液はｐＨが６、電気伝導度が２５μＳ／ｃｍであった。
凍結乾燥により乾燥し、白色粉末（セルロースジアセテート粉末）を１４８部得た（収率９３％）。
１Ｈ−ＮＭＲ測定（ＤＭＳＯ−ｄ６、４０℃）の結果、前記セルロースジアセテート粉末の置換度は２．２６で、重合度は２７６であり、重量平均分子量Ｍｗは７．１万であった。
【００９９】
〔テトラヒドロフラン（ＴＨＦ）への不溶分の測定〕
前記セルロースジアセテート粉末１．０００ｇに１０．０ｇのＴＨＦを加えた。溶液を密閉して２５℃にて２４時間撹拌してから、更に２４時間静置した。上澄みの溶液を分離してから、残りの沈殿部に１０．０ｇのＴＨＦを加えた。沈殿部の溶液を密閉して２５℃にて２４時間撹拌してから、更に２４時間静置した。ＴＨＦに溶けない沈殿部を濾取し、１０．０ｇのＴＨＦで洗浄した後、真空乾燥した。
収量、つまりＴＨＦ不溶分の量は１５ｍｇであり、質量比：１．５質量％であった。
また、１Ｈ−ＮＭＲ測定（ＤＭＳＯ−ｄ６）の結果、ＴＨＦ不溶分の置換度は２．５５であった。
【０１００】
〔射出成形体の作製及び評価〕
前記低分子量セルロースジアセテートを射出成形すると、高強度低着色の成形物が得られた。
射出成形体の作製及び評価の詳細は以下である。
【０１０１】
〔Ｃａ安定化〕
前記セルロースジアセテート白色粉末７０ｇを精製水７００ｇに分散し、酢酸カルシウム一水和物０．２ｇを加え、室温（２４℃）にて１８時間撹拌し、白色沈殿を得た。白色沈澱を減圧ろ過し、凍結乾燥により乾燥し白色粉末を得た。
【０１０２】
〔混練〕
前記安定化処理のセルロースジアセテート白色粉末を２３０℃で２軸混練装置（東芝機械（株）製、ＴＥＸ４１ＳＳ）にて混練を実施し、樹脂組成物ペレットを得た。
【０１０３】
〔射出成形〕
得られたペレットについて射出成形機（日精樹脂工業（株）製、ＰＮＸ４０）を用い、シリンダ温度２３０℃／金型温度４０℃で、ＩＳＯ多目的ダンベル試験片（試験部長さ１００ｍｍ、幅１０ｍｍ、厚み４ｍｍ）を作製した。
【０１０４】
〔評価試験〕
−曲げ弾性率−
得られたダンベル試験片について、万能試験装置（（株）島津製作所製、オートグラフＡＧ−Ｘｐｌｕｓ）を用いてＩＳＯ−１７８に準拠する方法で曲げ弾性率を測定した。また、同装置で引張強度も測定した。
【０１０５】
−着色と色差−
色差（ΔＥ）とは、ＣＩＥ１９７６Ｌ＊ａ＊ｂ＊表色系において色差と呼ばれるものである。白色媒体（例えば白紙）との色差（ΔＥ）は、反射分光濃度計（エックスライト社製、ｘ−ｒｉｔｅ９３９）を用いた測定で得られるＬ、ａ、ｂから以下の式で算出される。
【０１０６】
【数１】
2018024805.tif 000006
【０１０７】
ここで、Ｌ１、ａ１及びｂ１は、ｘ−ｒｉｔｅ９３９の標準白板のＬ値、ａ値及びｂ値であり、Ｌ２、ａ２及びｂ２は、前記ダンベル試験片の表面におけるＬ値、ａ値及びｂ値である。
色差（ΔＥ）は、その値が小さいほど着色が少ないこと、すなわち、低着色であることを意味する。評価基準を以下に示す。
Ａ：ΔＥが０以上５未満
Ｂ：ΔＥが５以上１０未満
Ｃ：ΔＥが１０以上１５未満
Ｄ：ΔＥが１５以上２０未満
Ｅ：ΔＥが２０以上
実用上、Ａ乃至Ｃの評価であることが好ましい。
【０１０８】
（実施例２）
〔解重合〕
ナス形フラスコに５０部の粉末セルロース（日本製紙（株）製、ＫＣフロックＷ−５０ＧＫ、重合度６８１）、及び、１ｍｏｌ／Ｌ塩酸（和光純薬工業（株）製）７５０部を加えた。撹拌機で撹拌（回転速度７５ｒｐｍ）しながら還流まで加熱し、２時間還流反応させた。反応混合物を放冷後、沈殿物を吸引ろ過し、６００部の蒸留水で洗浄した。得られたろ過物を４０℃にて真空乾燥し、４７部のセルロース（白色固体）を得た（収率９４％）。
得られたセルロースの重量平均分子量Ｍｗは、２．５万であった。
なお、分子量については、ジメチルアセトアミド／塩化リチウム＝９０／１０溶液を用い、ＧＰＣ装置（東ソー（株）製、ＨＬＣ−８３２０ＧＰＣ、カラム：ＴＳＫｇｅｌα−Ｍ）にて測定した。
【０１０９】
〔トリアセチル化及び脱アセチル化〕
前記セルロース１００部に氷酢酸４００部を加えた。次いで、氷酢酸（９９．５質量％）４００部、硫酸（９６質量％）８．１部（７９．３モル当量）及び３６質量％濃塩酸６．０部（５９．２モル当量）の混合液を加え、撹拌機で室温（２４℃）にて１時間撹拌した。
反応混合物を冷水（１３℃）で冷却し、撹拌しながら無水酢酸（特級、９７質量％）５００部を滴下した。なお、内温は３５℃以下に調整した。冷浴を撤去し室温（２４℃）にて４時間撹拌し、半透明の白色液体を得た。
撹拌後、反応液を冷水（１０℃）で冷却し、撹拌しながら酢酸１７５部と蒸留水１７５部の混合液を３０分間で滴下し（内温は３５℃以下に調整した）、室温（２４℃）にて３０分間撹拌した。
この溶液を４０℃にて４８時間撹拌した。沈殿が見えない半透明の反応液を８，０００部の蒸留水（撹拌）に再沈し、２０分間撹拌してから減圧ろ過した。こうして、白色沈殿を得た。
この白色沈澱を８，０００部の蒸留水に分散し、１５分間撹拌した後減圧ろ過した。この洗浄工程を４回繰り返した。なお、最終の洗浄工程でのろ液はｐＨが６、電気伝導度が２５μＳ／ｃｍであった。
凍結乾燥により乾燥し、白色粉末（セルロースジアセテート粉末）を１５１部得た（収率９３％）。
１Ｈ−ＮＭＲ測定（ＤＭＳＯ−ｄ６、４０℃）の結果、前記セルロースジアセテート粉末の置換度は２．４１で、重合度は１５６であり、重量平均分子量Ｍｗは４．１万であった。
【０１１０】
〔テトラヒドロフラン（ＴＨＦ）への不溶分の測定〕
前記セルロースジアセテート粉末１．０００ｇに１０．０ｇのＴＨＦを加えた。溶液を密閉して２５℃にて２４時間撹拌してから、更に２４時間静置した。上澄みの溶液を分離してから、残りの沈殿部に１０．０ｇのＴＨＦを加えた。沈殿部の溶液を密閉して２５℃にて２４時間撹拌してから、更に２４時間静置した。ＴＨＦに溶けない沈殿部を濾取し、１０．０ｇのＴＨＦで洗浄した後、真空乾燥した。
収量、つまりＴＨＦ不溶分の量は１２ｍｇであり、質量比：１．２質量％であった。
また、１Ｈ−ＮＭＲ測定（ＤＭＳＯ−ｄ６）の結果、ＴＨＦ不溶分の置換度は２．５６であった。
【０１１１】
〔射出成形体の作製及び評価〕
実施例１に記載の方法と同様にして、前記低分子量セルロースジアセテートを射出成形すると、高強度低着色の成形物が得られた。
【０１１２】
（実施例３）
〔解重合〕
実施例２と同様な方法でセルロースの解重合を行った。
【０１１３】
〔アセチル化〕
解重合を行ったセルロース１００部（水酸基のモル数：１，８５２モル当量）に氷酢酸４００部を加えた。次いで、氷酢酸（９９．５質量％）４００部、硫酸（９６質量％）４．１部（４０．１モル当量）及び３６質量％濃塩酸４．０部（３９．５モル当量）の混合液を加え、撹拌機で室温（２４℃）にて１時間撹拌した。
反応混合物を冷水（１３℃）で冷却し、撹拌しながら無水酢酸（特級、９７質量％）１７５．８部（１，６７０モル当量）を９０分間でゆっくり滴下した。なお、内温は３５℃以下に調整した。冷浴を撤去し室温（２４℃）にて４時間撹拌し、半透明の白色液体を得た。
撹拌後、反応液を冷水（１０℃）で冷却し、撹拌しながら酢酸１７５．５部と蒸留水７５部の混合液を３０分間で滴下し（内温は３５℃以下に調整した）、室温（２４℃）にて３０分間撹拌した。
反応液中の沈殿をデカンテーション法で除去し、反応液の上澄み分を８，０００部の蒸留水（撹拌）に再沈し、２０分間撹拌してから減圧ろ過した。こうして、白色沈殿を得た。
この白色沈澱を８，０００部の蒸留水に分散し、１５分間撹拌した後減圧ろ過した。この洗浄工程を４回繰り返した。なお、最終の洗浄工程でのろ液はｐＨが６、電気伝導度が２５μＳ／ｃｍであった。
凍結乾燥により乾燥し、白色粉末（セルロースジアセテート粉末）を１４６部得た（収率９０％）。
１Ｈ−ＮＭＲ測定（ＤＭＳＯ−ｄ６、４０℃）の結果、前記セルロースジアセテート粉末の置換度は２．４３で、重合度は１５９であり、重量平均分子量Ｍｗは４．２万であった。
【０１１４】
〔テトラヒドロフラン（ＴＨＦ）への不溶分の測定〕
前記セルロースジアセテート粉末１．０００ｇに１０．０ｇのＴＨＦを加えた。溶液を密閉して２５℃にて２４時間撹拌してから、更に２４時間静置した。上澄みの溶液を分離してから、残りの沈殿部に１０．０ｇのＴＨＦを加えた。沈殿部の溶液を密閉して２５℃にて２４時間撹拌してから、更に２４時間静置した。ＴＨＦに溶けない沈殿部を濾取し、１０．０ｇのＴＨＦで洗浄した後、真空乾燥した。
収量、つまりＴＨＦ不溶分の量は４８ｍｇであり、質量比：４．８質量％であった。
また、１Ｈ−ＮＭＲ測定（ＤＭＳＯ−ｄ６）の結果、ＴＨＦ不溶分の置換度は２．７７であった。
【０１１５】
〔射出成形体の作製及び評価〕
実施例１に記載の方法と同様にして、前記低分子量セルロースジアセテートを射出成形すると、高強度低着色の成形物が得られた。
【０１１６】
（実施例４）
〔解重合〕
実施例２と同様な方法でセルロースの解重合を行った。
【０１１７】
〔トリアセチル化及び脱アセチル化〕
解重合を行ったセルロース１００部に氷酢酸４００部を加えた。次いで、氷酢酸（９９．５質量％）４００部、硫酸（９６質量％）８．１部（７９．３モル当量）及び４８質量％臭化水素酸１０．０部（５９．３モル当量）の混合液を加え、撹拌機で室温（２４℃）にて１時間撹拌した。
反応混合物を冷水（１３℃）で冷却し、撹拌しながら無水酢酸（特級、９７質量％）５００部を滴下した。なお、内温は３５℃以下に調整した。冷浴を撤去し室温（２４℃）にて４時間撹拌し、半透明の白色液体を得た。
撹拌後、反応液を冷水（１０℃）で冷却し、撹拌しながら酢酸１７５部と蒸留水１７５部の混合液を３０分間で滴下し（内温は３５℃以下に調整した）、室温（２４℃）にて３０分間撹拌した。
この溶液を４０℃にて４８時間撹拌した。沈殿が見えない半透明の反応液を８，０００部の蒸留水（撹拌）に再沈し、２０分間撹拌してから減圧ろ過した。こうして、白色沈殿を得た。
この白色沈澱を８，０００部の蒸留水に分散し、１５分間撹拌した後減圧ろ過した。この洗浄工程を４回繰り返した。なお、最終の洗浄工程でのろ液はｐＨが６、電気伝導度が２５μＳ／ｃｍであった。
凍結乾燥により乾燥し、白色粉末（セルロースジアセテート粉末）を１５１部得た（収率９３％）。
１Ｈ−ＮＭＲ測定（ＤＭＳＯ−ｄ６、４０℃）の結果、前記セルロースジアセテート粉末の置換度は２．４０で、重合度は１５６であり、重量平均分子量Ｍｗは４．１万であった。
【０１１８】
〔テトラヒドロフラン（ＴＨＦ）への不溶分の測定〕
前記セルロースジアセテート粉末１．０００ｇに１０．０ｇのＴＨＦを加えた。溶液を密閉して２５℃にて２４時間撹拌してから、更に２４時間静置した。上澄みの溶液を分離してから、残りの沈殿部に１０．０ｇのＴＨＦを加えた。沈殿部の溶液を密閉して２５℃にて２４時間撹拌してから、更に２４時間静置した。ＴＨＦに溶けない沈殿部を濾取し、１０．０ｇのＴＨＦで洗浄した後、真空乾燥した。
収量、つまりＴＨＦ不溶分の量は１３ｍｇであり、質量比：１．３質量％であった。
また、１Ｈ−ＮＭＲ測定（ＤＭＳＯ−ｄ６）の結果、ＴＨＦ不溶分の置換度は２．５６であった。
【０１１９】
〔射出成形体の作製及び評価〕
実施例１に記載の方法と同様にして、前記低分子量セルロースジアセテートを射出成形すると、高強度低着色の成形物が得られた。
【０１２０】
（実施例５）
〔解重合〕
実施例２と同様な方法でセルロースの解重合を行った。
【０１２１】
〔アセチル化〕
解重合を行ったセルロース１００部（水酸基のモル数：１，８５２モル当量）に氷酢酸４００部を加えた。次いで、氷酢酸（９９．５質量％）４００部、硫酸（９６質量％）４．１部（４０．１モル当量）及び４８質量％臭化水素酸６．６部（３９．２モル当量）の混合液を加え、撹拌機で室温（２４℃）にて１時間撹拌した。
反応混合物を冷水（１３℃）で冷却し、撹拌しながら無水酢酸（特級、９７質量％）１８０．８部（１，７２０モル当量）を９０分間でゆっくり滴下した。なお、内温は３５℃以下に調整した。冷浴を撤去し室温（２４℃）にて４時間撹拌し、半透明の白色液体を得た。
撹拌後、反応液を冷水（１０℃）で冷却し、撹拌しながら酢酸１７５．５部と蒸留水７５部の混合液を３０分間で滴下し（内温は３５℃以下に調整した。）、室温（２４℃）にて３０分間撹拌した。
反応液中の沈殿をデカンテーション法で除去し、反応液の上澄み分を８，０００部の蒸留水（撹拌）に再沈し、２０分間撹拌してから減圧ろ過した。こうして、白色沈殿を得た。
この白色沈澱を８，０００部の蒸留水に分散し、１５分間撹拌した後減圧ろ過した。この洗浄工程を４回繰り返した。なお、最終の洗浄工程でのろ液はｐＨが６、電気伝導度が２５μＳ／ｃｍであった。
凍結乾燥により乾燥し、白色粉末（セルロースジアセテート粉末）を１４６部得た（収率９０％）。
１Ｈ−ＮＭＲ測定（ＤＭＳＯ−ｄ６、４０℃）の結果、前記セルロースジアセテート粉末の置換度は２．４４で、重合度は１５９であり、重量平均分子量Ｍｗは４．２万であった。
【０１２２】
〔テトラヒドロフラン（ＴＨＦ）への不溶分の測定〕
前記セルロースジアセテート粉末１．０００ｇに１０．０ｇのＴＨＦを加えた。溶液を密閉して２５℃にて２４時間撹拌してから、更に２４時間静置した。上澄みの溶液を分離してから、残りの沈殿部に１０．０ｇのＴＨＦを加えた。沈殿部の溶液を密閉して２５℃にて２４時間撹拌してから、更に２４時間静置した。ＴＨＦに溶けない沈殿部を濾取し、１０．０ｇのＴＨＦで洗浄した後、真空乾燥した。
収量、つまりＴＨＦ不溶分の量は４６ｍｇであり、質量比：４．６質量％であった。
また、１Ｈ−ＮＭＲ測定（ＤＭＳＯ−ｄ６）の結果、ＴＨＦ不溶分の置換度は２．７８であった。
【０１２３】
〔射出成形体の作製及び評価〕
実施例１に記載の方法と同様にして、前記低分子量セルロースジアセテートを射出成形すると、高強度低着色の成形物が得られた。
【０１２４】
（比較例１）
〔活性化〕
実施例１と同様な方法でセルロースの活性化を行った。
【０１２５】
〔トリアセチル化及び脱アセチル化〕
活性化を行ったセルロース２３８部（固形分：１００部）に氷酢酸１，０００部を加えた。次いで、氷酢酸（９９．５質量％）１，０００部、硫酸（９６質量％）１４．１５部（１３８．５モル当量）を加え、撹拌機で室温（２４℃）にて１時間撹拌した。
反応混合物を冷水（１３℃）で冷却し、撹拌しながら無水酢酸（特級、９７質量％）５００部を滴下した。なお、内温は３５℃以下に調整した。冷浴を撤去し室温（２４℃）にて４時間撹拌し、半透明の白色液体を得た。
撹拌後、反応液を冷水（１０℃）で冷却し、撹拌しながら酢酸１７５部と蒸留水１７５部の混合液を３０分間で滴下し（内温は３５℃以下に調整した。）、室温（２４℃）にて３０分間撹拌した。
この反応液を加熱し、７３℃にて６時間撹拌した。
沈殿が見えない半透明の反応液を氷水で急冷し、８，０００部の蒸留水（撹拌）に再沈し、２０分間撹拌してから減圧ろ過した。こうして、白色沈殿を得た。
この白色沈澱を８，０００部の蒸留水に分散し、１５分間撹拌した後減圧ろ過した。この洗浄工程を４回繰り返した。なお、最終の洗浄工程でのろ液はｐＨが６、電気伝導度が２５μＳ／ｃｍであった。
凍結乾燥により乾燥し、白色粉末（セルロースジアセテート粉末）を１４６部得た（収率９２％）。
１Ｈ−ＮＭＲ測定（ＤＭＳＯ−ｄ６、４０℃）の結果、前記セルロースジアセテート粉末の置換度は２．２４で、重合度は１９９であり、重量平均分子量Ｍｗは５．１万であった。
【０１２６】
〔テトラヒドロフラン（ＴＨＦ）への不溶分の測定〕
前記セルロースジアセテート粉末１．０００ｇに１０．０ｇのＴＨＦを加えた。溶液を密閉して２５℃にて２４時間撹拌してから、更に２４時間静置した。上澄みの溶液を分離してから、残りの沈殿部に１０．０ｇのＴＨＦを加えた。沈殿部の溶液を密閉して２５℃にて２４時間撹拌してから、更に２４時間静置した。ＴＨＦに溶けない沈殿部を濾取し、１０．０ｇのＴＨＦで洗浄した後、真空乾燥した。
収量、つまりＴＨＦ不溶分の量は２０ｍｇであり、質量比：２．０質量％であった。
また、１Ｈ−ＮＭＲ測定（ＤＭＳＯ−ｄ６）の結果、ＴＨＦ不溶分の置換度は２．５７であった。
【０１２７】
〔射出成形体の作製及び評価〕
実施例１に記載の方法と同様にして、前記低分子量セルロースジアセテートを射出成形すると、高強度低着色の成形物が得られなかった。
【０１２８】
（比較例２）
〔解重合〕
実施例２と同様な方法でセルロースの解重合を行った。
【０１２９】
〔トリアセチル化及び脱アセチル化〕
解重合を行ったセルロース１００部に氷酢酸４００部を加えた。次いで、氷酢酸（９９．５質量％）４００部、硫酸（９６質量％）１４．１５部（１３８．５モル当量）を加え、撹拌機で室温（２４℃）にて１時間撹拌した。
反応混合物を冷水（１３℃）で冷却し、撹拌しながら無水酢酸（特級、９７質量％）５００部を滴下した。なお、内温は３５℃以下に調整した。冷浴を撤去し室温（２４℃）にて４時間撹拌し、半透明の白色液体を得た。
撹拌後、反応液を冷水（１０℃）で冷却し、撹拌しながら酢酸１７５部と蒸留水１７５部の混合液を３０分間で滴下し（内温は３５℃以下に調整した）、室温（２４℃）にて３０分間撹拌した。
この溶液を４０℃にて４８時間撹拌した。沈殿が見えない半透明の反応液を８，０００部の蒸留水（撹拌）に再沈し、２０分間撹拌してから減圧ろ過した。こうして、白色沈殿を得た。
この白色沈澱を８，０００部の蒸留水に分散し、１５分間撹拌した後減圧ろ過した。この洗浄工程を４回繰り返した。なお、最終の洗浄工程でのろ液はｐＨが６、電気伝導度が２５μＳ／ｃｍであった。
凍結乾燥により乾燥し、白色粉末（セルロースジアセテート粉末）を１４９部得た（収率９０％）。
１Ｈ−ＮＭＲ測定（ＤＭＳＯ−ｄ６、４０℃）の結果、前記セルロースジアセテート粉末の置換度は２．５２で、重合度は１５７であり、重量平均分子量Ｍｗは４．２万であった。
【０１３０】
〔テトラヒドロフラン（ＴＨＦ）への不溶分の測定〕
前記セルロースジアセテート粉末１．０００ｇに１０．０ｇのＴＨＦを加えた。溶液を密閉して２５℃にて２４時間撹拌してから、更に２４時間静置した。上澄みの溶液を分離してから、残りの沈殿部に１０．０ｇのＴＨＦを加えた。沈殿部の溶液を密閉して２５℃にて２４時間撹拌してから、更に２４時間静置した。ＴＨＦに溶けない沈殿部を濾取し、１０．０ｇのＴＨＦで洗浄した後、真空乾燥した。
収量、つまりＴＨＦ不溶分の量は１９２ｍｇであり、質量比：１９．２質量％であった。
また、１Ｈ−ＮＭＲ測定（ＤＭＳＯ−ｄ６）の結果、ＴＨＦ不溶分の置換度は２．７８であった。
【０１３１】
〔射出成形体の作製及び評価〕
実施例１に記載の方法と同様にして、前記低分子量セルロースジアセテートを射出成形すると、高強度低着色の成形物が得られなかった。
【０１３２】
（実施例６）
〔解重合〕
実施例２と同様な方法でセルロースの解重合を行った。
【０１３３】
〔トリアセチル化及び脱アセチル化〕
前記セルロース１００部に氷酢酸４００部を加えた。次いで、氷酢酸（９９．５質量％）４００部、メタンスルホン酸（９８質量％）７．８部（７９．５モル当量）及び３６質量％濃塩酸６．０部（５９．２モル当量）の混合液を加え、撹拌機で室温（２４℃）にて１時間撹拌した。
反応混合物を冷水（１３℃）で冷却し、撹拌しながら無水酢酸（特級、９７質量％）５００部を滴下した。なお、内温は３５℃以下に調整した。冷浴を撤去し室温（２４℃）にて４時間撹拌し、半透明の白色液体を得た。
撹拌後、反応液を冷水（１０℃）で冷却し、撹拌しながら酢酸１７５部と蒸留水１７５部の混合液を３０分間で滴下し（内温は３５℃以下に調整した）、室温（２４℃）にて３０分間撹拌した。
この溶液を４０℃にて４８時間撹拌した。沈殿が見えない半透明の反応液を８，０００部の蒸留水（撹拌）に再沈し、２０分間撹拌してから減圧ろ過した。こうして、白色沈殿を得た。
この白色沈澱を８，０００部の蒸留水に分散し、１５分間撹拌した後減圧ろ過した。この洗浄工程を４回繰り返した。なお、最終の洗浄工程でのろ液はｐＨが６、電気伝導度が２５μＳ／ｃｍであった。
凍結乾燥により乾燥し、白色粉末（セルロースジアセテート粉末）を１５０部得た（収率９２％）。
１Ｈ−ＮＭＲ測定（ＤＭＳＯ−ｄ６、４０℃）の結果、前記セルロースジアセテート粉末の置換度は２．４６で、重合度は１５８であり、重量平均分子量Ｍｗは４．２万であった。
【０１３４】
〔テトラヒドロフラン（ＴＨＦ）への不溶分の測定〕
前記セルロースジアセテート粉末１．０００ｇに１０．０ｇのＴＨＦを加えた。溶液を密閉して２５℃にて２４時間撹拌してから、更に２４時間静置した。上澄みの溶液を分離してから、残りの沈殿部に１０．０ｇのＴＨＦを加えた。沈殿部の溶液を密閉して２５℃にて２４時間撹拌してから、更に２４時間静置した。ＴＨＦに溶けない沈殿部を濾取し、１０．０ｇのＴＨＦで洗浄した後、真空乾燥した。
収量、つまりＴＨＦ不溶分の量は２６ｍｇであり、質量比：２．６質量％であった。
また、１Ｈ−ＮＭＲ測定（ＤＭＳＯ−ｄ６）の結果、ＴＨＦ不溶分の平均置換度は２．６５であった。
【０１３５】
〔射出成形体の作製及び評価〕
実施例１に記載の方法と同様にして、前記低分子量セルロースジアセテートを射出成形すると、高強度低着色の成形物が得られた。
【０１３６】
（実施例７）
〔解重合〕
実施例２と同様な方法でセルロースの解重合を行った。
【０１３７】
〔アセチル化〕
解重合を行ったセルロース１００部（水酸基のモル数：１，８５２モル当量）に氷酢酸４００部を加えた。次いで、氷酢酸（９９．５質量％）４００部、メタンスルホン酸（９８質量％）４．０部（４０．８モル当量）及び３６質量％濃塩酸４．０部（３９．５モル当量）の混合液を加え、撹拌機で室温（２４℃）にて１時間撹拌した。
反応混合物を冷水（１３℃）で冷却し、撹拌しながら無水酢酸（特級、９７質量％）１７５．８部（１，６７０モル当量）を９０分間でゆっくり滴下した。なお、内温は３５℃以下に調整した。冷浴を撤去し室温（２４℃）にて４時間撹拌し、半透明の白色液体を得た。
撹拌後、反応液を冷水（１０℃）で冷却し、撹拌しながら酢酸１７５．５部と蒸留水７５部の混合液を３０分間で滴下し（内温は３５℃以下に調整した）、室温（２４℃）にて３０分間撹拌した。
反応液中の沈殿をデカンテーション法で除去し、反応液の上澄み分を８，０００部の蒸留水（撹拌）に再沈し、２０分間撹拌してから減圧ろ過した。こうして、白色沈殿を得た。
この白色沈澱を８，０００部の蒸留水に分散し、１５分間撹拌した後減圧ろ過した。この洗浄工程を４回繰り返した。なお、最終の洗浄工程でのろ液はｐＨが６、電気伝導度が２５μＳ／ｃｍであった。
凍結乾燥により乾燥し、白色粉末（セルロースジアセテート粉末）を１４７部得た（収率９０％）。
１Ｈ−ＮＭＲ測定（ＤＭＳＯ−ｄ６、４０℃）の結果、前記セルロースジアセテート粉末の置換度は２．４７で、重合度は１５８であり、重量平均分子量Ｍｗは４．２万であった。
【０１３８】
〔テトラヒドロフラン（ＴＨＦ）への不溶分の測定〕
前記セルロースジアセテート粉末１．０００ｇに１０．０ｇのＴＨＦを加えた。溶液を密閉して２５℃にて２４時間撹拌してから、更に２４時間静置した。上澄みの溶液を分離してから、残りの沈殿部に１０．０ｇのＴＨＦを加えた。沈殿部の溶液を密閉して２５℃にて２４時間撹拌してから、更に２４時間静置した。ＴＨＦに溶けない沈殿部を濾取し、１０．０ｇのＴＨＦで洗浄した後、真空乾燥した。
収量、つまりＴＨＦ不溶分の量は２９ｍｇであり、質量比：２．９質量％であった。
また、１Ｈ−ＮＭＲ測定（ＤＭＳＯ−ｄ６）の結果、ＴＨＦ不溶分の平均置換度は２．６８であった。
【０１３９】
〔射出成形体の作製及び評価〕
実施例１に記載の方法と同様にして、前記低分子量セルロースジアセテートを射出成形すると、高強度低着色の成形物が得られた。
【０１４０】
（実施例８）
〔解重合〕
実施例２と同様な方法でセルロースの解重合を行った。
【０１４１】
〔トリアセチル化及び脱アセチル化〕
解重合を行ったセルロース１００部に氷酢酸４００部を加えた。次いで、氷酢酸（９９．５質量％）４００部、硫酸（９６質量％）８．１部（７９．３モル当量）及び過塩素酸（６０質量％）９．９部（５９．１モル当量）の混合液を加え、撹拌機で室温（２４℃）にて１時間撹拌した。
反応混合物を冷水（１３℃）で冷却し、撹拌しながら無水酢酸（特級、９７質量％）５００部を滴下した。なお、内温は３５℃以下に調整した。冷浴を撤去し室温（２４℃）にて４時間撹拌し、半透明の白色液体を得た。
撹拌後、反応液を冷水（１０℃）で冷却し、撹拌しながら酢酸１７５部と蒸留水１７５部の混合液を３０分間で滴下し（内温は３５℃以下に調整した）、室温（２４℃）にて３０分間撹拌した。
この溶液を４０℃にて４８時間撹拌した。沈殿が見えない半透明の反応液を８，０００部の蒸留水（撹拌）に再沈し、２０分間撹拌してから減圧ろ過した。こうして、白色沈殿を得た。
この白色沈澱を８，０００部の蒸留水に分散し、１５分間撹拌した後減圧ろ過した。この洗浄工程を４回繰り返した。なお、最終の洗浄工程でのろ液はｐＨが６、電気伝導度が２５μＳ／ｃｍであった。
凍結乾燥により乾燥し、白色粉末（セルロースジアセテート粉末）を１４９部得た（収率９２％）。
１Ｈ−ＮＭＲ測定（ＤＭＳＯ−ｄ６、４０℃）の結果、前記セルロースジアセテート粉末の置換度は２．３７で、重合度は１５７であり、重量平均分子量Ｍｗは４．１万であった。
【０１４２】
〔テトラヒドロフラン（ＴＨＦ）への不溶分の測定〕
前記セルロースジアセテート粉末１．０００ｇに１０．０ｇのＴＨＦを加えた。溶液を密閉して２５℃にて２４時間撹拌してから、更に２４時間静置した。上澄みの溶液を分離してから、残りの沈殿部に１０．０ｇのＴＨＦを加えた。沈殿部の溶液を密閉して２５℃にて２４時間撹拌してから、更に２４時間静置した。ＴＨＦに溶けない沈殿部を濾取し、１０．０ｇのＴＨＦで洗浄した後、真空乾燥した。
収量、つまりＴＨＦ不溶分の量は１８ｍｇであり、質量比：１．８質量％であった。
また、１Ｈ−ＮＭＲ測定（ＤＭＳＯ−ｄ６）の結果、ＴＨＦ不溶分の置換度は２．５８であった。
【０１４３】
〔射出成形体の作製及び評価〕
実施例１に記載の方法と同様にして、前記低分子量セルロースジアセテートを射出成形すると、高強度低着色の成形物が得られた。
【０１４４】
（実施例９）
〔解重合〕
実施例２と同様な方法でセルロースの解重合を行った。
【０１４５】
〔アセチル化〕
解重合を行ったセルロース１００部（水酸基のモル数：１，８５２モル当量）に氷酢酸４００部を加えた。次いで、氷酢酸（９９．５質量％）４００部、硫酸（９６質量％）４．１部（４０．１モル当量）及び過塩素酸（６０質量％）６．６部（３９．４モル当量）の混合液を加え、撹拌機で室温にて１時間撹拌した。
反応混合物を冷水（１３℃）で冷却し、撹拌しながら無水酢酸（特級、９７質量％）１７５．８部（１，６７０モル当量）を９０分間でゆっくり滴下した。なお、内温は３５℃以下に調整した。冷浴を撤去し室温（２４℃）にて４時間撹拌し、半透明の白色液体を得た。
撹拌後、反応液を冷水（１０℃）で冷却し、撹拌しながら酢酸１７５．５部と蒸留水７５部の混合液を３０分間で滴下し（内温は３５℃以下に調整した）、室温（２４℃）にて３０分間撹拌した。
反応液中の沈殿をデカンテーション法で除去し、反応液の上澄み分を８，０００部の蒸留水（撹拌）に再沈し、２０分間撹拌してから減圧ろ過した。こうして、白色沈殿を得た。
この白色沈澱を８，０００部の蒸留水に分散し、１５分間撹拌した後減圧ろ過した。この洗浄工程を４回繰り返した。なお、最終の洗浄工程でのろ液はｐＨが６、電気伝導度が２５μＳ／ｃｍであった。
凍結乾燥により乾燥し、白色粉末（セルロースジアセテート粉末）を１５０部得た（収率９２％）。
１Ｈ−ＮＭＲ測定（ＤＭＳＯ−ｄ６、４０℃）の結果、前記セルロースジアセテート粉末の置換度は２．４０で、重合度は１５６であり、重量平均分子量Ｍｗは４．１万であった。
【０１４６】
〔テトラヒドロフラン（ＴＨＦ）への不溶分の測定〕
前記セルロースジアセテート粉末１．０００ｇに１０．０ｇのＴＨＦを加えた。溶液を密閉して２５℃にて２４時間撹拌してから、更に２４時間静置した。上澄みの溶液を分離してから、残りの沈殿部に１０．０ｇのＴＨＦを加えた。沈殿部の溶液を密閉して２５℃にて２４時間撹拌してから、更に２４時間静置した。ＴＨＦに溶けない沈殿部を濾取し、１０．０ｇのＴＨＦで洗浄した後、真空乾燥した。
収量、つまりＴＨＦ不溶分の量は２４ｍｇであり、質量比：２．４質量％であった。
また、１Ｈ−ＮＭＲ測定（ＤＭＳＯ−ｄ６）の結果、ＴＨＦ不溶分の平均置換度は２．６６であった。
【０１４７】
〔射出成形体の作製及び評価〕
実施例１に記載の方法と同様にして、前記低分子量セルロースジアセテートを射出成形すると、高強度低着色の成形物が得られた。
【０１４８】
（比較例３）
〔解重合〕
実施例２と同様な方法でセルロースの解重合を行った。
【０１４９】
〔トリアセチル化及び脱アセチル化〕
解重合を行ったセルロース１００部に氷酢酸４００部を加えた。次いで、氷酢酸（９９．５質量％）４００部、３６質量％濃塩酸１４．０部を加え、撹拌機で室温（２４℃）にて１時間撹拌した。
反応混合物を冷水（１３℃）で冷却し、撹拌しながら無水酢酸（特級、９７質量％）５００部を滴下した。なお、内温は３５℃以下に調整した。冷浴を撤去し室温（２４℃）にて４時間撹拌し、半透明の白色液体を得た。
撹拌後、反応液を冷水（１０℃）で冷却し、撹拌しながら酢酸１７５部と蒸留水１７５部の混合液を３０分間で滴下し（内温は３５℃以下に調整した）、室温（２４℃）にて３０分間撹拌した。
この溶液を４０℃にて４８時間撹拌した。沈殿が見えない半透明の反応液を８，０００部の蒸留水（撹拌）に再沈し、２０分間撹拌してから減圧ろ過した。こうして、白色沈殿を得た。
この白色沈澱を８，０００部の蒸留水に分散し、１５分間撹拌した後減圧ろ過した。この洗浄工程を４回繰り返した。なお、最終の洗浄工程でのろ液はｐＨが６、電気伝導度が２５μＳ／ｃｍであった。
凍結乾燥により乾燥し、白色粉末（セルロースジアセテート粉末）を１５０部得た（収率９１％）。
１Ｈ−ＮＭＲ測定（ＤＭＳＯ−ｄ６、４０℃）の結果、前記セルロースジアセテート粉末の置換度は２．４９で、重合度は１５８であり、重量平均分子量Ｍｗは４．２万であった。
【０１５０】
〔テトラヒドロフラン（ＴＨＦ）への不溶分の測定〕
前記セルロースジアセテート粉末１．０００ｇに１０．０ｇのＴＨＦを加えた。溶液を密閉して２５℃にて２４時間撹拌してから、更に２４時間静置した。上澄みの溶液を分離してから、残りの沈殿部に１０．０ｇのＴＨＦを加えた。沈殿部の溶液を密閉して２５℃にて２４時間撹拌してから、更に２４時間静置した。ＴＨＦに溶けない沈殿部を濾取し、１０．０ｇのＴＨＦで洗浄した後、真空乾燥した。
収量、つまりＴＨＦ不溶分の量は２５０ｍｇであり、質量比：２５質量％であった。
また、１Ｈ−ＮＭＲ測定（ＤＭＳＯ−ｄ６）の結果、ＴＨＦ不溶分の置換度は２．６５であった。
【０１５１】
〔射出成形体の作製及び評価〕
実施例１に記載の方法と同様にして、前記低分子量セルロースジアセテートを射出成形すると、高強度低着色の成形物が得られなかった。
【０１５２】
各実施例及び比較例の評価結果を以下にまとめて示す。
【０１５３】
【表１】
2018024805.tif 000007
【０１５４】
なお、表１における触媒Ａ及び触媒Ｂの量は、使用したセルロースの全量に対する各触媒の量を表す。
【０１５５】
触媒Ａ及び触媒Ｂの存在下でアシル化を行った実施例１乃至９は、触媒として硫酸単独又は塩化水素単独の存在下でアシル化を行った比較例１乃至３に比べ、得られる樹脂成形体の強度に優れ、かつ得られる樹脂成形体の着色が少ないことがわかる。
【手続補正書】
【提出日】平成29年4月4日(2017.4.4)
【手続補正１】
【補正対象書類名】特許請求の範囲
【補正対象項目名】全文
【補正方法】変更
【補正の内容】
【特許請求の範囲】
【請求項１】
セルロースを、硫酸及びスルホン酸よりなる群から選ばれる少なくとも１種の触媒Ａと、前記触媒Ａ以外の無機酸よりなる群から選ばれる少なくとも１種の触媒Ｂとの存在下でアシル化及び解重合し、重合度が１００以上３５０以下のセルロースアシレートを得る工程を有し、
前記触媒Ｂが、塩化水素、臭化水素及び過塩素酸よりなる群から選ばれる少なくとも１種の化合物である
セルロースアシレートの製造方法。
【請求項２】
前記触媒Ｂが、塩化水素及び臭化水素よりなる群から選ばれる少なくとも１種の化合物である請求項１に記載のセルロースアシレートの製造方法。
【請求項３】
セルロースを、硫酸及びスルホン酸よりなる群から選ばれる少なくとも１種の触媒Ａと、前記触媒Ａ以外の無機酸よりなる群から選ばれる少なくとも１種の触媒Ｂとの存在下でアシル化及び解重合し、重合度が１００以上３５０以下のセルロースアシレートを得る工程、並びに、
得られた前記セルロースアシレートを含む樹脂組成物を調製する工程を有し、
前記触媒Ｂが、塩化水素、臭化水素及び過塩素酸よりなる群から選ばれる少なくとも１種の化合物である
樹脂組成物の製造方法。
【請求項４】
セルロースを、硫酸及びスルホン酸よりなる群から選ばれる少なくとも１種の触媒Ａと、前記触媒Ａ以外の無機酸よりなる群から選ばれる少なくとも１種の触媒Ｂとの存在下でアシル化及び解重合し、重合度が１００以上３５０以下のセルロースアシレートを得る工程、
得られた前記セルロースアシレートを含む樹脂組成物を調製する工程、並びに、
得られた前記樹脂組成物を成形する工程を有し、
前記触媒Ｂが、塩化水素、臭化水素及び過塩素酸よりなる群から選ばれる少なくとも１種の化合物である
樹脂成形体の製造方法。
【手続補正２】
【補正対象書類名】明細書
【補正対象項目名】０００８
【補正方法】変更
【補正の内容】
【０００８】
請求項１に係る発明は、
セルロースを、硫酸及びスルホン酸よりなる群から選ばれる少なくとも１種の触媒Ａと、前記触媒Ａ以外の無機酸よりなる群から選ばれる少なくとも１種の触媒Ｂとの存在下でアシル化及び解重合し、重合度が１００以上３５０以下のセルロースアシレートを得る工程を有し、前記触媒Ｂが、塩化水素、臭化水素及び過塩素酸よりなる群から選ばれる少なくとも１種の化合物であるセルロースアシレートの製造方法である。
【手続補正３】
【補正対象書類名】明細書
【補正対象項目名】００１０
【補正方法】変更
【補正の内容】
【００１０】
請求項３に係る発明は、
セルロースを、硫酸及びスルホン酸よりなる群から選ばれる少なくとも１種の触媒Ａと、前記触媒Ａ以外の無機酸よりなる群から選ばれる少なくとも１種の触媒Ｂとの存在下でアシル化及び解重合し、重合度が１００以上３５０以下のセルロースアシレートを得る工程、並びに、得られた前記セルロースアシレートを含む樹脂組成物を調製する工程を有し、前記触媒Ｂが、塩化水素、臭化水素及び過塩素酸よりなる群から選ばれる少なくとも１種の化合物である樹脂組成物の製造方法である。
【手続補正４】
【補正対象書類名】明細書
【補正対象項目名】００１１
【補正方法】変更
【補正の内容】
【００１１】
請求項４に係る発明は、
セルロースを、硫酸及びスルホン酸よりなる群から選ばれる少なくとも１種の触媒Ａと、前記触媒Ａ以外の無機酸よりなる群から選ばれる少なくとも１種の触媒Ｂとの存在下でアシル化及び解重合し、重合度が１００以上３５０以下のセルロースアシレートを得る工程、得られた前記セルロースアシレートを含む樹脂組成物を調製する工程、並びに、得られた前記樹脂組成物を成形する工程を有し、前記触媒Ｂが、塩化水素、臭化水素及び過塩素酸よりなる群から選ばれる少なくとも１種の化合物である樹脂成形体の製造方法である。
【手続補正書】
【提出日】平成29年7月6日(2017.7.6)
【手続補正１】
【補正対象書類名】特許請求の範囲
【補正対象項目名】全文
【補正方法】変更
【補正の内容】
【特許請求の範囲】
【請求項１】
セルロースを、硫酸及びスルホン酸よりなる群から選ばれる少なくとも１種の触媒Ａと、前記触媒Ａ以外の無機酸よりなる群から選ばれる少なくとも１種の触媒Ｂとの存在下でアシル化及び解重合し、重合度が１００以上３５０以下のセルロースアシレートを得る工程を有し、
前記触媒Ｂが、塩化水素及び臭化水素よりなる群から選ばれる少なくとも１種の化合物である
セルロースアシレートの製造方法。
【請求項２】
セルロースを、硫酸及びスルホン酸よりなる群から選ばれる少なくとも１種の触媒Ａと、前記触媒Ａ以外の無機酸よりなる群から選ばれる少なくとも１種の触媒Ｂとの存在下でアシル化及び解重合し、重合度が１００以上３５０以下のセルロースアシレートを得る工程、並びに、
得られた前記セルロースアシレートを含む樹脂組成物を調製する工程を有し、
前記触媒Ｂが、塩化水素及び臭化水素よりなる群から選ばれる少なくとも１種の化合物である
樹脂組成物の製造方法。
【請求項３】
セルロースを、硫酸及びスルホン酸よりなる群から選ばれる少なくとも１種の触媒Ａと、前記触媒Ａ以外の無機酸よりなる群から選ばれる少なくとも１種の触媒Ｂとの存在下でアシル化及び解重合し、重合度が１００以上３５０以下のセルロースアシレートを得る工程、
得られた前記セルロースアシレートを含む樹脂組成物を調製する工程、並びに、
得られた前記樹脂組成物を成形する工程を有し、
前記触媒Ｂが、塩化水素及び臭化水素よりなる群から選ばれる少なくとも１種の化合物である
樹脂成形体の製造方法。
【手続補正２】
【補正対象書類名】明細書
【補正対象項目名】０００８
【補正方法】変更
【補正の内容】
【０００８】
請求項１に係る発明は、
セルロースを、硫酸及びスルホン酸よりなる群から選ばれる少なくとも１種の触媒Ａと、前記触媒Ａ以外の無機酸よりなる群から選ばれる少なくとも１種の触媒Ｂとの存在下でアシル化及び解重合し、重合度が１００以上３５０以下のセルロースアシレートを得る工程を有し、前記触媒Ｂが、塩化水素及び臭化水素よりなる群から選ばれる少なくとも１種の化合物であるセルロースアシレートの製造方法である。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
請求項２に係る発明は、
セルロースを、硫酸及びスルホン酸よりなる群から選ばれる少なくとも１種の触媒Ａと、前記触媒Ａ以外の無機酸よりなる群から選ばれる少なくとも１種の触媒Ｂとの存在下でアシル化及び解重合し、重合度が１００以上３５０以下のセルロースアシレートを得る工程、並びに、得られた前記セルロースアシレートを含む樹脂組成物を調製する工程を有し、前記触媒Ｂが、塩化水素及び臭化水素よりなる群から選ばれる少なくとも１種の化合物である樹脂組成物の製造方法である。
【手続補正５】
【補正対象書類名】明細書
【補正対象項目名】００１１
【補正方法】変更
【補正の内容】
【００１１】
請求項３に係る発明は、
セルロースを、硫酸及びスルホン酸よりなる群から選ばれる少なくとも１種の触媒Ａと、前記触媒Ａ以外の無機酸よりなる群から選ばれる少なくとも１種の触媒Ｂとの存在下でアシル化及び解重合し、重合度が１００以上３５０以下のセルロースアシレートを得る工程、得られた前記セルロースアシレートを含む樹脂組成物を調製する工程、並びに、得られた前記樹脂組成物を成形する工程を有し、前記触媒Ｂが、塩化水素及び臭化水素よりなる群から選ばれる少なくとも１種の化合物である樹脂成形体の製造方法である。